(57)【特許請求の範囲】
【請求項１】
蟻酸に接触することにより腐蝕電流と金属イオンを生ずるアルミニウム、銀、銅、鉄、亜鉛、ステンレス鋼から選ばれた少なくとも１種の金属層が、ポリエステル、エチレン−酢酸ビニル共重合体、ポリオレフィンおよびポリ塩化ビニルから選ばれた少なくとも１種の合成樹脂シートの間に被覆状態に積層一体化されて成り、かつ、化学薬剤を含有しないことを特徴とする防蟻シート。
【請求項２】
合成樹脂シートにて形成された３層以上の樹脂層の各々の間に、各金属層が挟入状態に積層一体化されており、かつ、外層を成す上下面が樹脂シートで形成されていることを特徴とする請求項１に記載の防蟻シート。
【請求項３】
金属層が高純度で無孔性のアルミ箔シートにより形成されていることを特徴とする請求項１又は２に記載の防蟻シート。
【請求項４】
金属層がアルミ蒸着により稠密に形成されていることを特徴とする請求項１又は２に記載の防蟻シート。
【請求項５】
金属層が銅箔シートにより形成されていることを特徴とする請求項１又は２に記載の防蟻シート。
【発明の詳細な説明】
【技術分野】
【０００１】
この発明は、防蟻シートおよびそれを用いた防蟻構造に関する。さらに詳しくは、金属がシロアリの分泌する蟻酸に接触したときに生ずる腐食電流と金属イオンによるシロアリ放逐作用を巧みに利用して成る建築物におけるシロアリ防除に有効な防蟻シートに関する。
【背景技術】
【０００２】
従来、建築物におけるシロアリ被害に対する防止策としては、シロアリに対する殺虫、防虫又は忌避作用を有する薬剤を建築物の床下に散布する方法や、前記薬剤を不織布、紙、合成樹脂シート等に塗布や練りこみなどによって配合したシート材を、床パネルの下面に貼り付けたり、建築物の基礎周辺に敷き詰める等の方法が一般的に行なわれている。
【０００３】
しかしながら、シロアリに対する殺虫、防虫又は忌避作用を有する薬剤として化学薬剤を使用した場合には、薬剤による土壌汚染による公害や、揮発した薬剤による居住者への例えばシックハウス症候群等の障害、散布時の飛散による作業者への健康障害などが社会問題化している。
【０００４】
そこで、本発明者は、以前化学薬剤を使用することなくシロアリ被害を防止するために、樹脂素材からなるシート本体と、このシート本体の成型時に前記樹脂素材と共にシート本体中に包含されたシロアリ忌避作用を有する複数種の粒子（コレマナイト粉砕物、活性炭、ヒノキチオールなどの天然抗菌剤マイクロカプセル粒子）とから構成してなることを特徴とする防蟻シート提案したことがあるが（特許文献１参照）、こうした構成の防蟻シートは複数種の忌避粒材を製造して樹脂素材に混練しシート状に成形せねばならないために製造コストが嵩むうえ、シロアリ忌避作用も建築物床下全体の長期にわたる防蟻対策としては今一つ性能が十分満足することができなかった。
【０００５】
他方また、防蟻・防腐・防黴性建築構造面材の一面に、木質繊維板の含水分をコントロールすることによって寸法安定性を得るとともに、防腐・防蟻効果を付与することを目的として、アルミニウム箔、合成樹脂フィルム、アルミニウム樹脂ラミネートフィルム等のシート状物を貼り付けることも提案されている（特許文献２参照）。なるほど、このものにあっては、ポリエステル、エチレン−酢酸ビニル共重合体、ポリエチレン、ポリ塩化ビニルのいずれか一種と、アルミニウム箔とを積層したシートを使用することにはなっているものゝ(文献２の請求項２・３）、それは単に害虫忌避効果のある薬剤を含有した建築構造用繊維板(面材)を被覆して当該繊維板に対する外部からの水分や湿気の浸入を遮断するために採用されたものであって、含水分をコントロールする機能体としてしか利用されていないため（段落[0010]および[0028]参照)、依然として、その防蟻効果は防蟻薬剤に依存しており、シックハウス症候群等の健康傷害については全くの無配慮であって、しかも、防蟻効果は当該構造面材を使用した部分に限られ、建築物全体には及ばないものである。
【０００６】
そしてまた、殺虫成分とエチレン−酢酸ビニル共重合体エマルション樹脂とを混合し、防蟻シート表面ならびに基礎立ち上がり部分に散布するシロアリ防除方法も提案されているが（特許文献３参照）、これも復、主として、殺虫成分の作用による防蟻効果に依存しており、やはり殺虫成分の揮散による健康障害の問題は解決し得ていない。
【０００７】
ところで、本発明者は、金属がシロアリの分泌する蟻酸に接触したとき、電気化学的反応により接触した箇所を腐蝕し其処に腐蝕電流を生じさせると同時に、当該金属がイオン化して溶出されること、そして、この際に発生される腐食電流と金属イオンに対し、シロアリは極端に忌避する反応行動を示すことを知ったのであって、かゝる知見を利用することにより無薬剤の理想的なシロアリ防除建築用材が得られるとの確信の下に試作実験を重ねた結果、本発明を完成するに至った。
【０００８】
【特許文献１】特開２００４−１２１２０６号公報
【特許文献２】特開２００１−２５１４号公報
【特許文献３】特開２００４−１５６２６０号公報
【発明の開示】
【発明が解決しようとする課題】
【０００９】
この発明は、化学薬剤を使用することのない安全性の高い構成内容で、長期間にわたり優れた防蟻効果が維持できる防蟻シートを提供することを技術的課題とする。
【００１０】
また、この発明は、建築物における防蟻シートと基礎との境界における接合部分において、シロアリの侵入を確実に防止できると共に、更に湿り易い建築物床下の湿気や臭気を確実に封止することができる防湿・防蟻に有効な防蟻シートを提供することを技術的課題とする。
【課題を解決するための手段】
【００１１】
上記目的を達成するために、本発明者は試行錯誤的に試作と実験を重ねた結果、ポリエステル、エチレン−酢酸ビニル共重合体、ポリオレフィン(ポリエチレン、ポリプロピレン、ポリイソブチレンなど）およびポリ塩化ビニルから選ばれた少なくとも１種の合成樹脂と、蟻酸に接触することにより腐蝕電流と金属イオンを生ずるアルミニウム、銀、銅、鉄、亜鉛、ステンレス鋼から選ばれた少なくとも１種の金属とを、当該金属にて形成された金属層が前記合成樹脂により形成された樹脂層の間に当該金属層を被覆状態に積層一体化されて成り、かつ、化学薬剤を含有しない防蟻シートが、長期間にわたり優れた防蟻効果を発揮することを確信した。この効果は、多くの合成樹脂の中でも、ポリエステル、エチレン−酢酸ビニル共重合体、ポリオレフィン、ポリ塩化ビニルポリエステルのいずれかと金属とを組み合わせた場合にのみ見られる意外な効果であり、さらにアルカリ耐性も有している事実を確認し、この発明を完成するに到った。
【００１２】
かくして、この発明によれば、蟻酸に接触することにより腐蝕電流と金属イオンを生ずるアルミニウム、銀、銅、鉄、亜鉛、ステンレス鋼から選ばれた少なくとも１種の金属層が、ポリエステル、エチレン−酢酸ビニル共重合体、ポリオレフィンおよびポリ塩化ビニルから選ばれた少なくとも１種の合成樹脂シートの間に被覆状態に積層一体化されて成り、かつ、化学薬剤を含有しないことを特徴とする防蟻シートが提供される。
【００１３】
削除
【発明の効果】
【００１４】
この発明を適用することによって得られる防蟻シートは、化学薬剤を使用しないので、土壌汚染による公害や薬剤揮発による健康障害の原因とはならず、さらに薬剤散布も要しないから、作業者の労働環境も健全であって安全性も高く長期間にわたり優れた防蟻効果が維持することができ、しかも金属シート単体では栗石、固結土塊、目潰し石との衝合により破れ易い金属箔シートを樹脂層が補強して布基礎や束石との接合をも容易ならしめて施工時の使い勝手が頗る良好である。
【００１５】
また、本発明の防蟻シートが２層以上の金属層を含む構成とした場合には、仮にもし、シロアリが樹脂層を破って最初に遭遇した金属層を孔蝕したとしても、次の樹脂層の上では次なる金属層が行く手を遮って電気化学的バリアを形成しているので、シロアリの進路は完全なまでに封鎖されることになる。
【００１６】
さらに加えて、樹脂層と金属層とから構成される本発明の防蟻シートは、樹脂層ならびに金属層が湿気や臭気を確実に遮蔽することができるので、床下の防湿・防蟻対策としても極めて有効である。このように本発明の防蟻シートは、産業上極めて有用である。
【００１７】
削除
【発明を実施するための最良の形態】
【００１８】
本発明を実施するための最良の形態を具体的に図示した図面（図１−１０）に基づいて更に詳細に説明すると、次のとおりである。
【００１９】
まず、本発明の防蟻シート１について説明する。この発明において使用される合成樹脂のポリエステルは、多価カルボン酸（ジカルボン酸）とポリアルコール（ジオール）との重縮合体であり、ポリエチレンテレフタレート、ポリブチレンテレフタレート、ポリエチレナフタレート、ポリブチレンナフタレート等が挙げられる。なかでも、フィルムや容器などに広く使用されているポリエチレンテレフタレートを用いるのが好ましい。
【００２０】
エチレン−酢酸ビニル共重合体は、建築用、土木用等のシートとして市販されているものを好適に用いることができる。また、ポリオレフィンは、ポリエチレン、ポリプロピレン、ポリイソブチレンなどが挙げられる。ポリエチレンは、低密度ポリエチレン、高密度ポリエチレンのいずれであってもよいが、高密度ポリエチレンが好ましく、これらはいずれも市販されている各種用途のフィルムを好適に用いることができる。
【００２１】
またポリ塩化ビニルは、塩化ビニルモノマーだけを重合して得られるストレートポリマー、酢酸ビニルなどの他のモノマーを共重合させたコポリマーのいずれを原料樹脂とするものでもよく、市販されている軟質製品であるフィルムを用いるのが好ましい。
【００２２】
この発明において合成樹脂としては、ポリエステル、なかでもポリエチレンテレフタレート、またはエチレン−酢酸ビニル共重合体を用いるのが、防蟻効果、シートの物理的強度および汎用性の点から好ましい。
【００２３】
この発明において、ポリエステル、エチレン−酢酸ビニル共重合体、ポリオレフィンおよびポリ塩化ビニルから選ばれた少なくとも1種の合成樹脂と積層される金属は、シロアリの分泌する蟻酸に接触することにより腐蝕電流と金属イオンとを生ずる蟻酸アルミニウム、銀、銅、鉄、亜鉛およびステンレス鋼から選ばれた少なくとも１種である。なかでもアルミニウムや銅を用いるのが、防蟻効果の点から好ましく、特にアルミニウムは製造コストの面において経済性が良好である。
【００２４】
合成樹脂と金属とを積層させる方法としては、合成樹脂シート12と金属シート11とを接着剤で貼り合わせる方法や、合成樹脂シート12と金属シート11とを熱で圧着する方法が好ましい。また、合成樹脂と金属とを積層させた防蟻シートの両側辺部分および両端の短辺部分にシール加工を施して金属層を密封しておくのが、防蟻効果を長期間保持および防蟻シートの耐久性向上の点から好ましい。
【００２５】
この発明の防蟻シート１は、上下面となる外層が合成樹脂層12となるように積層され、かつ、積層構造を３層〜７層とするのが、防蟻効果、アルカリ耐性および強度が向上する点から好ましい。すなわち、図１に示すような３層の場合は合成樹脂層／金属層／合成樹脂層、４層の場合は合成樹脂層／金属層／合成樹脂層／合成樹脂層、また、図２に示すような５層の場合は合成樹脂層／金属層／合成樹脂層／金属層／合成樹脂層、６層の場合は合成樹脂層／金属層／合成樹脂層／金属層／合成樹脂層／合成樹脂層の積層構造、７層の場合は合成樹脂層／金属層／合成樹脂層／金属層／合成樹脂層／金属層／合成樹脂層となる。
【００２６】
積層構造の上下面となる外層の少なくとも一方の合成樹脂としてエチレン−酢酸ビニル共重合体を用いると、防蟻効果だけでなく、アルカリ耐性、強度、および他の建築材料との接着性が向上した防蟻シートが得られる点から好ましい。
【００２７】
また、ポリエチレンテレフタレート／アルミニウム／ポリエチレンテレフタレートの３層に積層された防蟻シートはヤマトシロアリ用として、また、ポリエチレンテレフタレート／アルミニウム／ポリエチレンテレフタレート／アルミニウム／ポリエチレンテレフタレートの５層に積層された防蟻シートは食害性の強いイエシロアリ用として好適に用いることができる。
【００２８】
なお、上記ヤマトシロアリ用あるいはイエシロアリ用に好適である３層あるいは５層の防蟻シート１には、これらシートの少なくとも一方の外層にエチレン−酢酸ビニル共重合体を積層させて、４〜５層あるいは６〜７層に積層された防蟻シートとしてもよい。
【００２９】
この発明において、積層させる合成樹脂シート12の厚みは７μｍ以上、好ましくは１０〜１５μｍとするのがよい。また、金属シートの厚みは、アルミニウム、銅、亜鉛、ステンレス鋼の場合は１０μｍ以上、好ましくは１２μｍ以上、銀の場合は、３μｍ以上、好ましくは５μｍ以上、鉄の場合は、１２μｍ以上、好ましくは１４μｍ以上とするのがよい。
【００３０】
この発明の防蟻シートの適用方法としては、後述するが、建築物の建築時に基礎コンクリートを打設する前の地面や打設後のコンクリート面、割栗または砕石作業を施し目つぶし砂利を敷いた上などに敷設したり、建築物やブロック塀などの基礎、建築物の床パネル下などに敷設する方法が挙げられる。
【００３１】
また、この発明の防蟻シートは、この発明の効果を阻害しない限りにおいて、合成樹脂に既存の各種染料等を混合し、金属と積層させることもできる。さらに、この発明の防蟻シートを敷設する前の土壌に既存の防蟻剤を散布したり、建築材等に既存の防腐・防蟻・防カビ剤を注入、塗布、浸漬、噴霧してもよい。
【００３２】
なお、本実施形態では、防蟻シート１が２層以上の異種または同種の金属層11を連続または不連続に含むように構成することができ、この場合には、仮にもし、シロアリが樹脂層を破って最初に遭遇した金属層11を孔蝕したとしても、次の樹脂層の上では次なる金属層11が行く手を遮って電気化学的バリアを形成しているので、シロアリの進路は完全なまでに封鎖されることになる（図２および図３参照）。
【００３３】
また、シートにエンボス加工等を施すことによって凹凸面を形成することもでき、表面積を増大して、蟻酸の接触箇所を大きくしてシロアリが忌避する腐食電流と金属イオンを増加させることもできる。
【００３４】
『本発明の防蟻シートの使用例』
次に、本発明の本発明の防蟻シートの使用例について説明する。本実施形態では、まず、土またはスラグなどの土壌３の中に基礎２を埋設する。この基礎２としては、布基礎やベタ基礎、ブロック塀などがある。
【００３５】
そして、前記土壌３の上には、前述のとおり構成した、ポリエステル、エチレン−酢酸ビニル共重合体、ポリオレフィンおよびポリ塩化ビニルから選ばれた少なくとも１種の合成樹脂と、シロアリが分泌する蟻酸に接触することにより腐蝕電流と金属イオンを生ずるアルミニウム、銀、銅、鉄、亜鉛、ステンレス鋼から選ばれた少なくとも１種の金属とを、当該金属にて形成された金属層が前記合成樹脂にて形成された樹脂層の間に被覆状態に積層一体化されて成り、かつ、当該樹脂層により被覆された前記金属層を少なくとも２層含んで成る防蟻シート１を敷設する。
【００３６】
この際、複数の防蟻シート１・１…を接続するために、適宜、シート接続テープ６を用いることができる。
【００３７】
次いで、防蟻シート１と前記基礎２の基部側面との境界部分には、少なくともガラス粉を混入した充填剤４を充填する。この際、ガラス粉の混入量は、充填剤に対して３５〜６０ｗ％であり、このガラス粉は、例えば、厚さ０．５ｍｍの蛍光灯バルブ、液晶用ガラス、自動車用ガラスを破砕して篩分けして大きさ０．５〜５ｍｍの薄片に作製し、充填剤（例えば、シリコーン系やウレタン系のコーキング剤や、ポリエステル系の樹脂やパテなどの接着剤）に加えて攪拌・混合する。このとき、ガラス粉の形状は、尖角形状が好ましい。
【００３８】
また、ガラスの種類は、高流動性ガラスの破片または廃棄液晶ガラス破片を採用する。この高流動性ガラスの素材としては、無アルカリガラス（比重＝2.77以上）を尖った角のある状態に破砕して得た尖角形状の細片を用いる。無アルカリガラスとしては、液晶用ガラスが知られており、スベリ角(安息角)が３０°以下のものが適当である。スベリ角が３０°以上であると、堆積した細片の幾つかが除去されたとき、除去された部分の透き間が崩壊せずに孔ができ、シロアリが蟻土を運んできて蟻道を築成するおそれがあるからである。
【００３９】
こうして、充填剤４を充填することにより、前記防蟻シート１の端縁を密閉状態に固定することができる（図４参照）。なお、本実施形態では、図５に示すように、土壌３がスラグであっても良いし、更に、防蟻シート１の上に土台コンクリート８を打設してから充填剤４を充填することもできる。
【００４０】
また、本実施形態では、基礎２の基部側面近傍に形成された土壌３の掘削部に防蟻シート１の端縁を折り込み、この折り込んだ端縁の上に充填剤４を充填する（図６参照）。
【００４１】
更にまた、本実施形態では、図７に示すように、敷設した防蟻シート１の上に土台コンクリート８を打設することができる。
【００４２】
また、図８に示すように、敷設された防蟻シート１上の充填剤４の充填箇所において、ガラス薄片５を敷設して、その上に充填剤４を充填するように構成することもでき、このガラス薄片５によって形成される防蟻バリア層が地面全面を被覆ガードしてシロアリの侵入をより確実に阻止することができる。なお、この場合は、ガラス粉を混入していない充填剤４を用いることもできる。
【００４３】
また、本実施形態では、図９に示すように、基礎２の基部側面近傍に形成された掘削部に充填剤４を充填して、この充填剤４の上に防蟻シート１の端縁を載置し、かつ、これら基礎２と防蟻シート１との境界における接合部分に目張りテープ材７を貼着して封止することができる。
【００４４】
なお、前記同様に、本発明の防蟻シートの使用例では、更に、防蟻シート１および目張りテープ材６の上に土台コンクリート８を打設することができる（図１０参照）。
【００４５】
また、本発明の防蟻シートの使用例としては、ベタ基礎の施工に採用することもできる。この場合、防蟻シート１を先に敷設してから、捨てコンクリート９を打設し、コンクリート製の基礎２（ベタ基礎）を設置する（図１１参照）。
【００４６】
なお、図示しないが、水抜き処理のために防蟻シート１に切り欠きを入れた場合には、充填剤４の使用を行うことができる。また、切り欠き箇所が大きい場合には、この切り欠き箇所に川砂を敷き、その上にガラス粉が混入した充填剤４を充填するか、あるいは、切り欠き箇所に川砂を敷いて、その上にガラス薄片を敷設した後、さらに充填剤４（ガラス粉の混入は問わない）を充填することができる。
【実施例】
【００４７】
（防蟻シートの調製例）
表１に示す種類および厚みの樹脂シートおよび各金属シートをエマルション型接着剤で貼り合わせて、実施例防蟻シート１〜１２および比較例防蟻シート１〜３を調製した。実施例防蟻シートおよび比較例防蟻シートの積層構造および各樹脂層、各金属層の厚みを表１に示す。
【００４８】
【表１】
0005357408.tif 000002
【００４９】
略号の説明：
合成樹脂：ＰＥＴ：ポリエチレンテレフタレート
ＥＶＡ：エチレン−酢酸ビニル共重合体
ＰＥ：高密度ポリエチレン
ＰＶＣ：ポリ塩化ビニル
ＯＰＰ：２軸延伸ポリプロピレン
ＯＮＹ：２軸延伸ナイロン
ＰＳ：ポリスチレン
採用金属：Ａｌ：高純度アルミニウム（JIS H 4170 圧延)
Ａｇ：銀（JIS H 2141 圧延)
Ｃｕ：銅（JIS H 2123 無酸素形銅 １種 ビレット）
Ｆｅ：鉄（JIS G 0203 純鉄）
Ｚｎ：亜鉛（JIS H 2107 圧延)
ＳＴ：ステンレス鋼（SUS 403 冷間圧延)
【００５０】
「試験例１」（イエシロアリに対する防蟻効果確認試験）
社団法人日本木材保存協会規格第１４号１９９２「土壌処理用防蟻剤の防蟻効力試験方法」に基づいて試験を行った。すなわち、内径約５ｃｍ、高さ１２ｃｍのガラス円筒容器２本を、各ガラス円筒容器の底面から約２ｃｍの所で、内径約１．５ｃｍ、長さ約１０ｃｍのガラス管（両端の摺り合わせ部分を除いた透明部の長さが５ｃｍで、５ｍｍ毎に目盛りをつけたもの）で連結したものを試験容器とし、一方のガラス円筒容器には３ｇのアカマツ砕片を、他方のガラス円筒容器には無処理乾燥土壌を入れた。また無処理土壌側のガラス管の端に、供試防蟻シートを貼り付けた。次いで、無処理乾燥土壌を入れたガラス円筒容器にイエシロアリの職蟻１００頭と兵蟻１０頭を投入し、２１日後に各供試防蟻シートの状態を観察した。その結果を表２に示す。
【００５１】
【表２】
0005357408.tif 000003
【００５２】
「試験例２」（ヤマトシロアリに対する防蟻効果確認試験）
イエシロアリに代えてヤマトシロアリを用いる以外は試験例１と同様の方法で、ヤマトシロアリに対する防蟻効果確認試験を行なった。その結果を表３に示す。
【００５３】
【表３】
0005357408.tif 000004
【００５４】
以上より、本発明の防蟻シートは、優れた防蟻効果を有することが確認された。
【図面の簡単な説明】
【００５５】
【図１】本発明の実施形態の防蟻シートの構造を表わす説明断面図である。
【図２】本発明の実施形態の防蟻シートの変形例の構造を表わす説明断面図である。
【図３】本発明の実施形態の防蟻シートの変形例の構造を表わす説明断面図である。
【図４】本発明の実施形態の防蟻構造を表わす説明断面図である。
【図５】本発明の実施形態の防蟻構造を表わす説明断面図である。
【図６】本発明の実施形態の防蟻構造を表わす説明断面図である。
【図７】本発明の実施形態の防蟻構造を表わす説明断面図である。
【図８】本発明の実施形態の防蟻構造を表わす説明断面図である。
【図９】本発明の実施形態の防蟻構造を表わす説明断面図である。
【図１０】本発明の実施形態の防蟻構造を表わす説明断面図である。
【図１１】本発明の実施形態の防蟻構造を表わす説明断面図である。
【符号の説明】
【００５６】
１      防蟻シート
11      金属層（金属シート）
12      合成樹脂層（合成樹脂シート）
２      基礎
３      土壌
４      充填剤
５      ガラス薄片
６      シート接続テープ
７      目張りテープ材
８      土台コンクリート
９      捨てコンクリート
【図１】
0005357408.tif 000005
【図２】
0005357408.tif 000006
【図３】
0005357408.tif 000007
【図４】
0005357408.tif 000008
【図５】
0005357408.tif 000009
【図６】
0005357408.tif 000010
【図７】
0005357408.tif 000011
【図８】
0005357408.tif 000012
【図９】
0005357408.tif 000013
【図１０】
0005357408.tif 000014
【図１１】
0005357408.tif 000015